(57)【要約】【課題】快速的に純度が比較的に高いタリウム−２０１液を分離できる放射性同位元素タリウム−２０１の製造工程を提供する。【解決手段】タリウム−２０３をメッキ過程を介してメッキターゲット材料に形成して、タリウム−２０３固体ターゲット材料とし、また、タリウム−２０３固体ターゲット材料に対してサイクロトロンで陽子線を照射し、また、タリウム−２０３固体ターゲット材料を強酸液体で鉛−２０１とタリウム−２０３の溶液に溶解し、その後、アンモニアＮＨ３と水を添加することにより、タリウム−２０１と鉛−２０１の液体に共沈分離し、そして、塩酸（ＨＣｌ）を添加し、樹脂でイオン交換を行い、鉛−２０１液体から不純物を濾過分離し、第１の階段の化学分離ステップが完成され、その後、鉛−２０１液体を取り出してタリウム−２０１液体に衰減させ、最後に、第２の階段の化学分離を行い、タリウム−２０１液体に二酸化硫黄を有する塩酸ＨＣｌ（ＳＯ２）溶液を添加し、樹脂で２次イオン交換を行う。【選択図】図１
2008070126.tif 000002
【特許請求の範囲】
【請求項１】
少なくとも、
タリウム−２０３をメッキ過程を介してメッキターゲット材料に形成して、タリウム−２０３固体ターゲット材料とするメッキステップと、
タリウム−２０３固体ターゲット材料に対してサイクロトロンで陽子線を照射する照射ステップと、
溶解と共沈及び１次イオン交換等のステップを介して、タリウム−２０３固体ターゲット材料を強酸液体で鉛−２０１とタリウム−２０３の溶液に溶解してから、アンモニア（ＮＨ３）と水を添加してタリウム−２０１と鉛−２０１の液体に共沈分離し、そして、塩酸（ＨＣｌ）を添加して樹脂でイオン交換を行い、鉛−２０１液体から不純物を濾過分離する第１の階段の化学分離ステップと、
鉛−２０１液体を取り出して衰減させ、鉛−２０１液体をタリウム−２０１液体に衰減させる衰減ステップと、
タリウム−２０１液体に二酸化硫黄を含有する塩酸ＨＣｌ（ＳＯ２）を添加し、樹脂で２次イオン交換を行って、純度が比較的に高いタリウム−２０１液体を濾過する第２の階段の化学分離ステップと、
が含有される、
ことを特徴とする放射性同位元素タリウム−２０１の製造工程。
【請求項２】
当該照射ステップにおいて、サイクロトロンの照射エネルギーは１５ＭｅＶ〜４０ＭｅＶの間であることを特徴とする請求項１に記載の放射性同位元素タリウム−２０１の製造工程。
【請求項３】
当該溶解ステップにおいて、強酸液体が硝酸と第二鉄の溶液（ＨＮＯ３／Ｆｅ３／Ｈ２Ｏ）であることを特徴とする請求項１に記載の放射性同位元素タリウム−２０１の製造工程。
【請求項４】
少なくとも、
タリウム−２０３をメッキ過程を介してメッキターゲット材料に形成して、タリウム−２０３固体ターゲット材料とするメッキステップと、
タリウム−２０３固体ターゲット材料に対して、サイクロトロンで陽子線を照射する照射ステップと、
照射した後、強酸液体で当該タリウム−２０３固体ターゲット材料を溶解し、当該タリウム−２０３固体ターゲット材料を鉛−２０１とタリウム−２０３の溶液に形成する溶解ステップと、
鉛−２０１とタリウム−２０３の溶液にアンモニア（ＮＨ３）と水を添加して共沈し、当該鉛−２０１とタリウム−２０３の溶液がタリウム−２０１と鉛−２０１の液体に分離される共沈ステップと、
タリウム−２０１と鉛−２０１の液体に塩酸（ＨＣｌ）を添加して樹脂でイオン交換を行い、鉛−２０１液体から不純物を濾過分離する１次イオン交換ステップと、
鉛−２０１液体を取り出して衰減させ、鉛−２０１液体をタリウム−２０１液体に衰減させる衰減ステップと、
タリウム−２０１液体に二酸化硫黄を含有する塩酸ＨＣｌ（ＳＯ２）を添加し、樹脂でイオン交換を行い、純度が比較的に高いタリウム−２０１液体を分離する２次イオン交換ステップと、
が含有される、
ことを特徴とする放射性同位元素タリウム−２０１の製造工程。
【請求項５】
当該照射ステップにおいて、当該サイクロトロンの照射エネルギーは１５ＭｅＶ〜４０ＭｅＶの間であることを特徴とする請求項４に記載の放射性同位元素タリウム−２０１の製造工程。
【請求項６】
当該溶解ステップにおいて、強酸液体が硝酸と第二鉄の溶液（ＨＮＯ３／Ｆｅ３／Ｈ２Ｏ）であることを特徴とする請求項４に記載の放射性同位元素タリウム−２０１の製造工程。
【発明の詳細な説明】
【技術分野】
【０００１】
本発明は、放射性同位元素タリウム−２０１の製造工程に関し、特に、快速的に純度が比較的に高いタリウム−２０１液を分離できるものに関する。
【背景技術】
【０００２】
タリウム−２０１塩化第一タリウム（２０１ＴｌＣｌ２）が心筋に快速的に吸収されて心筋に集中されるため、心臓病気を診断するための心筋造影に利用され、また、腫瘤造影等の他の医療診断にも利用され、そのため、タリウム−２０１は海内外の核医学に利用される量がもっとも多い放射性同位元素の一つである。
【０００３】
一般のタリウム−２０１の製造は、例えば、文献「Ｑａｉｍ  Ｓ．Ｍ．、Ｗｅｉｎｒｅｉｃｈ  Ｒ．  ａｎｄ  Ｏｌｌｉｇ  Ｈ．、Ｐｒｏｄｕｃｔｉｏｎ  ｏｆ  Ｔｌ−２０１  ａｎｄ  Ｐｂ２０３  ｖｉａ  Ｐｒｏｔｏｎ  Ｉｎｄｕｃｅｄ  Ｎｕｃｌｅａｒ  Ｒｅａｃｔｉｏｎ  ｏｎ  Ｎａｔｕｒａｌ  Ｔｈａｌｌｉｕｍ、  Ｉｎｔｅｒｎａｔｉｏｎａｌ  Ｊｏｕｒｎａｌ  ｏｆ  Ａｐｐｌｉｅｄ  Ｒａｄｉａｔｉｏｎ  ａｎｄ  Ｉｓｏｔｏｐｅｓ、３０（１９７９）ｐｐ．８５−９５．」に掲示されているように、直接に清洗方式によりタリウム−２０１を洗出し、しかしながら、清洗方式によりタリウム−２０１を洗出する時、タリウム−２０１に不純物が存在するため、製造したタリウム−２０１の純度が比較的に低く、実用的とは言えない。
【発明の開示】
【発明が解決しようとする課題】
【０００４】
本発明の主な目的は、タリウム−２０３をメッキ過程を介してタリウム−２０３固体ターゲット材料に形成して、陽子線を照射した後、第１、２の階段の化学分離ステップを介して、快速的に純度が比較的に高いタリウム−２０１液体を分離できる放射性同位元素タリウム−２０１の製造工程である。
【課題を解決するための手段】
【０００５】
本発明は、上記の目的を達成するために、タリウム−２０３をメッキ過程を介してメッキターゲット材料に形成して、タリウム−２０３固体ターゲット材料とし、また、タリウム−２０３固体ターゲット材料に対してサイクロトロンで陽子線を照射し、そして、タリウム−２０３固体ターゲット材料を強酸液体で鉛−２０１とタリウム−２０３の溶液に溶解してから、アンモニア（ＮＨ３）と水を添加してタリウム−２０１と鉛−２０１の液体に共沈分離し、そして、塩酸（ＨＣｌ）を添加して樹脂でイオン交換を行い、鉛−２０１液体から不純物を濾過分離する第１の階段の化学分離を行い、また、鉛−２０１液体を取り出してタリウム−２０１液体に衰減させ、最後に、第２の階段の化学分離を行うため、タリウム−２０１液体に二酸化硫黄を含有する塩酸ＨＣｌ（ＳＯ２）を添加し、樹脂で２次イオン交換を行い、純度が比較的に高いタリウム−２０１液を分離できる放射性同位元素タリウム−２０１の製造工程である。
【発明を実施するための最良の形態】
【０００６】
図１は、本発明の基本流れのフロー概念図である。図のように、本発明は、放射性同位元素タリウム−２０１の製造工程であり、少なくとも、メッキステップ１と照射ステップ２、第１の階段の化学分離ステップ３、衰減ステップ４及び第２の階段の化学分離ステップ５等が含有され、当該第１の階段の化学分離ステップ３は、溶解ステップ３１と共沈ステップ３２及び１次イオン交換ステップ３３等のステップが含有され、当該第２の階段の化学分離ステップ５は２次イオン交換ステップ５１であり、上記のステップにより、新規な放射性同位元素タリウム−２０１の製造工程が構成され、快速的に純度が比較的に高いタリウム−２０１液体を濾過できる。
【０００７】
図２は、本発明に係わる製造形態の流れのフロー概念図である。図のように、本発明は、次の製造ステップが含有される。
【０００８】
メッキステップ１は、タリウム−２０３１１をメッキ過程を介してメッキターゲット材料に形成して、タリウム−２０３固体ターゲット材料１２とする。
【０００９】
照射ステップ２は、タリウム−２０３固体ターゲット材料１２に対して、サイクロトロン２１で陽子線を照射し、また、当該サイクロトロン２１の照射エネルギーが、１５ＭｅＶ〜４０ＭｅＶの間である。
【００１０】
第１の階段の化学分離ステップ３は、溶解ステップ３１と共沈ステップ３２及び１次イオン交換ステップ３３等のステップが含有される。
【００１１】
溶解ステップ３１は、照射した後、強酸液体３４で当該タリウム−２０３固体ターゲット材料１２を溶解し、当該タリウム−２０３固体ターゲット材料１２を鉛−２０１溶液３５とタリウム−２０３溶液３６に形成し、当該強酸液体３４が硝酸と第二鉄の水溶液（ＨＮＯ３／Ｆｅ３／Ｈ２Ｏ）である。
【００１２】
共沈ステップ３２は、更に、鉛−２０１溶液３５とタリウム−２０３溶液３６にアンモニア（ＮＨ３）と水３２１を添加して共沈させ、当該鉛−２０１溶液３５とタリウム−２０３溶液３６がタリウム−２０１液体３７と鉛−２０１液体３８に分離される。
【００１３】
１次イオン交換ステップ３３は、タリウム−２０１液体３７と鉛−２０１液体３８に塩酸（ＨＣｌ）３３１を添加し、樹脂３３２でイオン交換を行い、鉛−２０１液体３８から不純物を濾過分離する。
【００１４】
衰減ステップ４は、更に、鉛−２０１液体３８を取り出して衰減させ、鉛−２０１液体３８をタリウム−２０１液体４１に衰減させる。
【００１５】
第２の階段の化学分離ステップ５は、２次イオン交換ステップ５１であり、当該２次イオン交換ステップ５１は、更に、タリウム−２０１液体４１に二酸化硫黄を含有する塩酸ＨＣｌ（ＳＯ２）５１１を添加し、樹脂５１２でイオン交換を行い、純度が比較的に高いタリウム−２０１液体５２を濾過できる。
【００１６】
以上のように、本発明に係わる放射性同位元素タリウム−２０１の製造工程によれば、有効的に従来の各欠点を改善でき、タリウム−２０３をメッキ過程を介してタリウム−２０３固体ターゲット材料に形成し、陽子線を照射してから、第１、２の階段の化学分離ステップを介して、快速的に純度が比較的に高いタリウム−２０１液体を濾過できるため、本発明は、より進歩的且つ実用的であるため、法に従って特許出願する。
【００１７】
以上は、ただ、本発明のより良い実施例であり、本発明に係わる特許請求の範囲は、それによって制限されず、また、本発明に係わる特許請求の範囲や明細書の内容に従って行う等価の変更や修正は、全てが、本発明に係わる特許請求の範囲内に含まれる。
【図面の簡単な説明】
【００１８】
【図１】本発明の基本流れのフロー概念図
【図２】本発明に係わる製造形態の流れのフロー概念図
【符号の説明】
【００１９】
１                   メッキステップ
１１                 タリウム−２０３
１２                 タリウム−２０３固体ターゲット材料
２                   照射ステップ
２１                 サイクロトロン
３                   第１の階段の化学分離ステップ
３１                 溶解ステップ
３２                 共沈ステップ
３２１               アンモニア（ＮＨ３）と水
３３                 １次イオン交換ステップ
３３１               塩酸
３３２               樹脂
３４                 強酸液体
３５                 鉛−２０１溶液
３６                 タリウム−２０３溶液
３７                 タリウム−２０１液体
３８                 鉛−２０１液体
４                   衰減ステップ
４１                 タリウム−２０１液体
５                   第２の階段の化学分離ステップ
５１                 ２次イオン交換ステップ
５１１               二酸化硫黄を有する塩酸ＨＣｌ（ＳＯ２）
５１２               樹脂
５２                 タリウム−２０１液体
【図１】
2008070126.tif 000003
【図２】
2008070126.tif 000004